(57)【特許請求の範囲】
【請求項１】
半導体材料前駆体、Ｓｎ前駆体および搬送ガスを化学気相成長（ＣＶＤ）反応器内に準備する工程と、
Ｓｎ含有半導体材料を基板の上にエピタキシャル成長させる工程とを含み、
前記Ｓｎ前駆体は、四塩化スズ（ＳｎＣｌ４）を含み、
前記Ｓｎ前駆体を準備する工程は、前記ＣＶＤ反応器内の前記Ｓｎ前駆体の分圧が、所定の分圧閾値より低い値となるように前記Ｓｎ前駆体を準備することを含み、
前記分圧閾値は、前記ＣＶＤ反応器内の前記Ｓｎ前駆体の分圧が該分圧閾値以上の値であるときに、前記基板と前記Ｓｎ前駆体に含まれる四塩化スズ（ＳｎＣｌ４）とが反応して、前記Ｓｎ含有半導体材料の成長がそれ以上に生じない、または、前記基板もしくはその上層でエッチングが開始される圧力である、
基板の上に単結晶Ｓｎ含有半導体材料層を製造する方法。
【請求項２】
半導体材料前駆体、Ｓｎ前駆体および搬送ガスを化学気相成長（ＣＶＤ）反応器内に準備する工程と、
Ｓｎ含有半導体材料を基板の上にエピタキシャル成長させる工程とを含み、
前記Ｓｎ前駆体は、四塩化スズ（ＳｎＣｌ４）を含み、
前記半導体材料前駆体を準備する工程は、ジゲルマン、トリゲルマンもしくは任意の高次のゲルマニウム前駆体および／またはその任意の組合せを準備することを含み、
１）ＳｎＣｌ４流量とＧｅ２Ｈ６流量との比は、０．２以下であり、または、
２）前記反応器内の圧力は、大気圧より小さい値に選択され、ＳｎＣｌ４流量とＧｅ２Ｈ６流量との比は、１に近い、
基板の上に単結晶Ｓｎ含有半導体材料層を製造する方法。
【請求項３】
前記Ｓｎ前駆体を準備する工程は、前記Ｓｎ前駆体を或る分圧で前記ＣＶＤ反応器内に準備することを含み、
前記ＣＶＤ反応器内の前記半導体材料前駆体の流量、前記Ｓｎ前駆体の流量または前記搬送ガスの流量の少なくとも１つを変更することによって、選択された前記ＣＶＤ反応器内の全圧に対する前記Ｓｎ前駆体の分圧を調整する、請求項１または２に記載の方法。
【請求項４】
前記半導体材料前駆体、前記Ｓｎ前駆体および前記搬送ガスを前記化学気相成長（ＣＶＤ）反応器内に準備するときに、選択された前記ＣＶＤ反応器内の全圧は大気圧以下である、請求項１〜３のいずれかに記載の方法。
【請求項５】
前記半導体材料前駆体を準備する工程は、シリコン前駆体を準備することをさらに含む、請求項１〜４のいずれかに記載の方法。
【請求項６】
２５０℃から３５０℃の温度で前記エピタキシャル成長を実施する、請求項１〜５のいずれかに記載の方法。
【請求項７】
前記エピタキシャル成長の途中または後に、前記Ｓｎ含有半導体材料内にドーパントを導入する工程をさらに含む、請求項１〜６のいずれかに記載の方法。
【請求項８】
前記基板は、バッファ層を有し、
前記Ｓｎ含有半導体材料をエピタキシャル成長させる工程は、前記Ｓｎ含有半導体材料を前記バッファ層の上に成長させることを含む、請求項１〜７のいずれかに記載の方法。
【発明の詳細な説明】
【技術分野】
【０００１】
本発明は、半導体材料を製造する方法、具体的には単結晶半導体材料、特にゲルマニウム−スズ（ＧｅＳｎ）やシリコン−ゲルマニウム−スズ（ＳｉＧｅＳｎ）のようなスズ含有半導体材料を基板の上に製造する方法、ならびに得られる層および積層体(stacks of layers)に関する。特に、本発明はまた、Ｓｎ含有半導体材料の化学気相成長(chemical vapor deposition)のための前駆体としての四塩化スズ（ＳｎＣｌ４）の使用に関する。
【背景技術】
【０００２】
ゲルマニウム−スズ（ＧｅＳｎ）やシリコン−ゲルマニウム−スズ（ＳｉＧｅＳｎ）のようなスズ含有半導体材料では、高度なマイクロ電子デバイスのための高移動度チャネルや歪み工学(strain engineering)、フォトニックデバイスのための直接バンドギャップＩＶ族材料、または光起電力デバイスのためのＳｉＧｅＳｎ合金といった多くの用途に対する関心が存在する。
【０００３】
スズ（Ｓｎ）は、Ｇｅ中で低い平衡溶解度（１ａｔ％）を有し、これより上の濃度では分離しやすい。非置換型Ｓｎ含有量が大きいＧｅＳｎを堆積させることは可能だが、溶解限度が非常に低いために置換型Ｓｎの割合は制限される。それゆえ、非平衡成長技術は、Ｇｅ中のＳｎの充分な取り込みを達成し、許容できる成長速度で高結晶質材料を取得するために、ＧｅとＳｎの両方について最良の前駆体を注意深く選択して発展する必要がある。
【０００４】
例えば、Ｓｎ含有量が２０ａｔ％より大きいＧｅＳｎは分子線エピタキシー（ＭＢＥ）によって成長させることができることが知られているが、ＭＢＥは低スループットで高価な技術であって、それゆえ工業的利用には有利でない。
【発明の概要】
【発明が解決しようとする課題】
【０００５】
代替として、ゲルマニウム前駆体としてジゲルマン(Ｇｅ２Ｈ６)を使用し、重水素化(perdeuterated)スタンナン（ＳｎＤ４）をスズ前駆体として使用する超高真空化学気相成長法（ＵＨＶ−ＣＶＤ）によって、Ｓｎ含有量が最大２０ａｔ％であるＧｅＳｎを成長させることができる。しかし、ＳｎＤ４は非常に不安定で高価な前駆体であり、大量生産には適していない。
【０００６】
本発明の実施形態の目的は、Ｓｎ含有半導体材料を基板の上に設ける有効な方法を提供することである。
【課題を解決するための手段】
【０００７】
この目的は、本発明の実施形態に係る方法によって達成される。
【０００８】
第１の態様において、本発明は、単結晶Ｓｎ含有半導体材料を基板の上に堆積させる方法を提供する。当該方法は、半導体材料前駆体、Ｓｎ前駆体および搬送ガスを化学気相成長（ＣＶＤ）反応器内に準備する工程と、Ｓｎ含有半導体材料を基板の上にエピタキシャル成長させる工程とを含む。Ｓｎ前駆体は、四塩化スズ（ＳｎＣｌ４）を含む。Ｓｎ含有半導体材料を基板の上に準備する有効な方法が提供されることは、本発明の実施形態の利点である。
【０００９】
Ｓｎ前駆体を準備する工程は、ＣＶＤ反応器内のＳｎ前駆体の分圧であって、それより小さい分圧では成長がそれ以上に生じないか、または、基板もしくはその上層でエッチングが開始されるようなＳｎ前駆体の分圧で、Ｓｎ前駆体を準備することを含んでもよい。
【００１０】
本発明の実施形態に係る方法では、Ｓｎ前駆体を準備する工程は、Ｓｎ前駆体を或る分圧でＣＶＤ反応器内に準備することを含んでもよく、ＣＶＤ反応器内の半導体材料前駆体の流量、Ｓｎ前駆体の流量または搬送ガスの流量の少なくとも１つを変更することによって、選択されたＣＶＤ反応器内の全圧に対してＳｎ前駆体の分圧を調整してもよい。Ｓｎ前駆体の分圧を調整することにより、Ｓｎ含有材料の成長速度が調整される
【００１１】
半導体材料前駆体、Ｓｎ前駆体および搬送ガスを化学気相成長（ＣＶＤ）反応器内に準備するときに、選択されたＣＶＤ反応器内の全圧は大気圧以下でもよい。
【００１２】
半導体材料前駆体を準備する工程は、ジゲルマン、トリゲルマンもしくは任意の高次のゲルマニウム前駆体および／またはその任意の組合せを準備することを含んでもよい。特定の実施形態では、とりわけ、例えば選択されたＣＶＤ反応器内の全圧が大気圧である場合、ＳｎＣｌ４流量とＧｅ２Ｈ６流量との間の比は０．２以下であってもよく、例えば０．２から０．１でもよく、あるいは０．１より小さくてもよい。代替の実施形態では、反応器内の圧力は大気圧より小さく、例えば約１００Ｔｏｒｒに選択され、ＳｎＣｌ４流量とＧｅ２Ｈ６流量との間の比は１に近くてもよく、例えば０．８から１．０でもよい。これは、より良好なＳｎ含有材料特性を与える。
【００１３】
本発明の実施形態に係る方法では、半導体材料前駆体を準備する工程は、シリコン前駆体を準備することをさらに含んでもよい。このようにして、シリコン含有材料を成長させることができる。
【００１４】
本発明の実施形態に係る方法では、２５０℃から３５０℃の温度でエピタキシャル成長を実施してもよい。
【００１５】
本発明の実施形態に係る方法は、エピタキシャル成長の途中または後に、Ｓｎ含有半導体材料内にドーパントを導入する工程をさらに含んでもよい。このようにして、Ｓｎ含有材料の特性、例えば電気的特性を変化させることができる。
【００１６】
本発明の実施形態に係る方法では、基板はバッファ層を有してもよく、Ｓｎ含有半導体材料をエピタキシャル成長させる工程は、Ｓｎ含有半導体材料をバッファ層の上に成長させることを含んでもよい。
【００１７】
第２の態様では、本発明は、第１の態様の任意の方法の実施形態に係る方法に従って成長した、単結晶Ｓｎ含有半導体材料の層を提供する。ここで、Ｓｎは、置換により半導体材料の中に(substitutionally)取り込まれた層である。
【００１８】
第３の態様では、本発明は、第２の態様の実施形態に係る単結晶Ｓｎ含有半導体材料の層を少なくとも１つ含む積層体を提供する。
【００１９】
このような積層体では、単結晶Ｓｎ含有半導体材料の少なくとも１層は、ドーパントを含んでもよい。
【００２０】
本発明の実施形態に係る積層体において、積層体は、基板と、基板の上位の(overlying)バッファ層とをさらに備えてもよく、単結晶Ｓｎ含有半導体材料の層の少なくとも１つは、該バッファ層の上位にあり、当該バッファ層と接してもよい。特定の実施形態では、バッファ層はゲルマニウムを含んでもよく、単結晶Ｓｎ含有半導体材料はＧｅＳｎを含んでもよい。
【００２１】
第４の態様では、本発明は、第２の態様の実施形態に係る単結晶Ｓｎ含有半導体材料の層、または第３の態様の実施形態に係る積層体を備えた半導体デバイスを提供する。
【００２２】
第５の態様では、本発明は、Ｓｎ含有半導体材料の化学気相成長のためのＳｎ前駆体としてのＳｎＣｌ４の使用を提供する
【００２３】
安定であって比較的安価で市販されているＳｎＣｌ４をＳｎ前駆体として用いることができることは、本発明の実施形態の利点である。さらに、前駆体として使用するＳｎＣｌ４が低温Ｓｎ前駆体であり、例として６５０℃未満の温度、例えば５００℃より低い温度で使用できることは、本発明の実施形態の利点である。したがって、本発明の実施形態に係る方法をＳｎ含有半導体材料の低温堆積のために使用できる。
【００２４】
堆積プロセスとして、比較的単純で安価な堆積技術であるＣＶＤを使用できることは、本発明の実施形態の利点である。
【００２５】
本発明の特定かつ好ましい態様について、添付の独立請求項と従属請求項に記載している。従属請求項からの特徴は、独立請求項の特徴および他の従属請求項の特徴と、適切にかつ単に請求項に記載されただけでないものとして組み合わせてもよい。
【００２６】
本発明および先行技術に対して達成される利点を要約する目的で、本発明の特定の目的および利点について上記の通り本明細書で説明してきた。もちろん、このような目的または利点のすべてを、本発明の特定の実施形態によって達成できるわけではないと理解すべきである。したがって、例えば、当業者は、本明細書で教示または提示される他の目的または利点を必ずしも達成することなく、本明細書で教示される利点を達成または最適化する方法で実施または実行できると認識するであろう。
【００２７】
本発明の上記の態様および他の態様は、以下で説明する実施形態から明らかとなり、実施形態を参照して明瞭となるであろう。
【図面の簡単な説明】
【００２８】
【図１】反応器内が３２０℃でかつさまざまな全圧（減圧：１０Ｔｏｒｒ、１００Ｔｏｒｒ、大気圧ＡＴＭ）での（ＳｎＣｌ４流量）／（Ｇｅ２Ｈ６流量）の比の関数として、エピタキシャル成長したＧｅＳｎの成長速度を示す。
【図２】シリコン基板の上のＧｅバッファ層上にエピタキシャル成長した単結晶ＧｅＳｎ層のＸ線回折（ＸＲＤ）パターンの強度を示しており、（１）はＧｅＳｎピーク、（２）はＧｅピーク、（３）はＳｉピークである。成長は、３２０℃、反応器圧力が１０Ｔｏｒｒ、Ｇｅ２Ｈ６流量が２５０ｓｃｃｍ、ＳｎＣｌ４流量が４０ｓｃｃｍ、Ｈ２流量が２０ｓｌｍで実施する。
【図３】シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１０Ｔｏｒｒ、ＳｎＣｌ４流量が４０ｓｃｃｍ（標準立方センチメートル毎分）、さまざまなＧｅ２Ｈ６流量（（１）７０ｓｃｃｍ、（２）１２５ｓｃｃｍ、（３）２５０ｓｃｃｍ、（４）５００ｓｃｃｍ）で成長させた。
【図４】シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１ＡＴＭで、ＳｎＣｌ４流量が４０ｓｃｃｍ、さまざまなＧｅ２Ｈ６流量（（１）７０ｓｃｃｍ、（２）１２５ｓｃｃｍ、（３）２５０ｓｃｃｍ、（４）５００ｓｃｃｍ）で成長させた。
【図５】シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１ＡＴＭ、Ｇｅ２Ｈ６流量が５００ｓｃｃｍ、さまざまなＳｎＣｌ４流量（（１）５ｓｃｃｍ、（２）１０ｓｃｃｍ、（３）２０ｓｃｃｍ、（４）４０ｓｃｃｍ、（５）６０ｓｃｃｍ）で成長させた。
【発明を実施するための形態】
【００２９】
添付図面を参照しつつ、本発明を例示的に説明することになる。全図面は本発明のいくつかの態様と実施形態を説明することを意図している。記載している図面は概略的に過ぎず非限定的である。
【００３０】
特定の実施形態に関して、特定の図面を参照しつつ本発明について説明するが、本発明はこれに限定されず請求項によってのみ制限される。
【００３１】
説明および請求項での用語「第１」「第２」などは、類似のエレメントを区別するために用いており、必ずしも時間的に、空間的に、序列でまたは他の方法でシーケンスを表すために用いているのではない。こうして用いた用語は、好適な状況下で交換可能であり、本明細書で説明した本発明の実施形態は、本明細書で説明、図示したものとは別のシーケンスで動作可能であると理解すべきである。
【００３２】
さらに、説明および請求項での用語「上(top)」「下(under)」などは、説明目的で使用しており、必ずしも相対的な位置を記述するためには使用していない。こうして用いた用語は、好適な状況下で交換可能であって、本明細書で説明した本発明の実施形態は、本明細書で説明または図示した以外の向きで動作可能であると理解すべきである。
【００３３】
請求項で使用する用語「備える、有する、含む(comprising)」は、それ以降に列挙された手段に限定されると解釈すべきでない。それは、他のエレメントまたは工程を除外しない。記述した特徴、整数、工程またはコンポーネントの存在は、参照したように特定するよう解釈する必要があるが、１つ以上の他の特徴、整数、工程もしくはコンポーネント、またはこれらのグループの存在または追加を除外しない。したがって、「手段ＡとＢとを備えたデバイス」という表現の範囲を、コンポーネントＡとＢだけからなるデバイスに限定すべきでない。それは、本発明に関して、ＡとＢが、関連するデバイスのコンポーネントであることを意味するに過ぎない。
【００３４】
この明細書を通じて「一実施形態(one embodimentまたはan embodiment)」が意味するのは、当該実施形態と関連して説明される特定の特徴、構造または特性は、本発明の少なくとも一つの実施形態に含まれるということである。したがって、この明細書を通じてさまざまな場所で現れるフレーズ「一実施形態で」は、必ずしもすべてが同じ実施形態を参照するわけではないが、参照してもよい。さらに、特定の特徴、構造または特性は、この開示から当業者にとって明らかなように、１つ以上の実施形態において、任意の好適な方法で組み合わせることができる。
【００３５】
同様に、本発明の例示的な実施形態の説明において、本発明の種々の特徴は、開示を簡素化し、１つ以上の種々の発明の態様の理解を支援する目的で、単一の実施形態、図面、またはその説明の中に一緒にグループ化されることがあると認識すべきである。しかし、この開示の方法は、請求項に記載の発明が、各請求項に明確に記載されたものより多くの特徴を必要とするという意図を反映していると解釈すべきではない。むしろ、以下の請求項が示すように、発明の態様は、先に開示された単一の実施形態のすべての特徴より少なくなる。したがって、詳細な説明に続く請求項は、この詳細な説明中に明確に包含され、各請求項は、この発明の別々の実施形態としてそれ自身で成立する。
【００３６】
さらに、本明細書で説明したいくつかの実施形態は、他の実施形態に含まれるいくつかの特徴は含むが、他の特徴は含まない。一方、当業者が理解することになるように、異なる実施形態の特徴の組み合わせは、本発明の範囲内であって、異なる実施形態を形成することが意図されている。例えば、以下の請求項において、請求項記載の実施形態のいずれもが、任意の組み合わせで使用可能である。
【００３７】
本発明の特定の特徴または態様を説明する場合、特定の用語の使用は、当該用語が本明細書で再定義されて、当該用語が関連する本発明の特徴または態様の任意の具体的な特性を含むように制限されることを意味する、と解釈すべきでないことに留意すべきである。
【００３８】
本明細書でされる説明において、多くの具体的詳細が明記される。しかし、本発明の実施形態はこれらの具体的詳細なしに実践してもよいことが理解される。他の例では、周知の方法、構造および技術は、この説明の理解を不明瞭にしないために、詳細には示されていない。
【００３９】
本発明の実施形態は、化学気相成長（ＣＶＤ）によるスズ（Ｓｎ）含有半導体材料の堆積方法に関する。
【００４０】
さらに、本発明の実施形態は、Ｓｎ含有半導体材料の化学気相成長プロセスにおける、スズ前駆体としての四塩化スズ（ＳｎＣｌ４）の使用にも関する。
【００４１】
本発明の実施形態は、格子の置換位置に取り込まれたＳｎを有するＧｅＳｎやＳｉＧｅＳｎのような単結晶Ｓｎ含有半導体材料にも関する。
【００４２】
さらに、本発明の実施形態は、アンドープまたはｎ型もしくはｐ型ドープされたＳｎ含有半導体材料の層またはその積層体を含むマイクロ電子デバイスまたは光電子デバイスに関する。
【００４３】
本発明の第１の態様では、単結晶Ｓｎ含有半導体材料を基板の上に堆積させる方法を開示している。その方法は、半導体材料前駆体、Ｓｎ前駆体および搬送ガスを化学気相成長（ＣＶＤ）反応器内に準備する工程と、Ｓｎ含有半導体材料を基板の上にエピタキシャル成長させる工程とを含み、Ｓｎ前駆体は、四塩化スズを含むようにしている。
【００４４】
半導体材料前駆体は、例えばシラン（ＳｉＨ４）、ジシラン（Ｓｉ２Ｈ６）、トリシラン（Ｓｉ３Ｈ８）もしくは任意の他の高次シランのようなシリコン前駆体でもよく、またはゲルマン（ＧｅＨ４）、ジゲルマン（Ｇｅ２Ｈ６）、トリゲルマン（Ｇｅ３Ｈ８）もしくは任意の高次のゲルマニウム前駆体でもよく、シリコン−ゲルマニウムの２成分の(binary)前駆体、またはその任意の組合せでもよい。さらに、搬送ガスを直接にＣＶＤ反応器に供給してもよい。搬送ガスは、例えば水素（Ｈ２）、Ｎ２またはＨｅ，Ａｒ，Ｎｅのような希ガスでもよい。
【００４５】
本発明の実施形態では、所定圧力に保持されたＣＶＤ反応器内で基板の上にＳｎ含有半導体材料をエピタキシャル成長させることができる。当該特定の反応器圧力は大気圧またはそれより小さくてもよいが、当該圧力でＣＶＤ反応器内にガス、例えば半導体材料前駆体、Ｓｎ前駆体および搬送ガスが供給され、それぞれ分圧を有する。本発明の実施形態によれば、その圧力(pressures)は、ＣＶＤ反応器内のＳｎ前駆体の分圧がエッチング閾値より小さくなるように選択される。そのエッチング閾値は、ＣＶＤ反応器内に半導体材料前駆体が存在する状態で、堆積が生じず、あるいは基板または基板の上層（バッファ層）のエッチングが開始（消費）されないようなＳｎ前駆体の分圧である。半導体材料前駆体および／またはＳｎの前駆体のような反応ガスがＣＶＤ反応器内に存在しない場合、エッチング閾値はゼロに近い。おそらく、基板のエッチングは、Ｓｎ前駆体内に存在する塩素およびそれと基板（または上層／バッファ層）との反応に起因する。このエッチング挙動はまた、更なる成長を不可能とする基板の塩素不導体化に起因する可能性がある。換言すると、ＧｅＳｎ合金を成長させるためには、Ｃｌを含有するＳｎ前駆体とＧｅ前駆体との間の比は所定の閾値未満である必要がある。比が当該所定値を上回る場合、ＧｅＳｎは成長できない。
【００４６】
一般に、ＣＶＤ反応器内での搬送ガスと前駆体ガスの流量は、混合物中の前駆体ガスの分圧を下記の式で決定する。
【数１】
0005922219.tif 000002
ここで、ｐｐは前駆体ガスの分圧であり、ＦＲｐは前駆体ガスの流量（前駆体の希釈を考慮した）であり、ΣＦはチャンバ内の全流量の総和（全前駆体ガス＋搬送ガス）であり、ｐｔｏｔは反応器内の全圧である。前記全圧は、大気圧でもよく、または大気圧より小さくてもよい。本発明の実施形態に係る方法を大気圧で利用することにより、同じ流速でより大きい分圧が得られるという利点が提供される。より大きい分圧は、成長を加速させ、または成長する層により多くのＳｎを提供する（取り込む）ことを可能にする。
【００４７】
以上で所定の反応器圧と呼んだ、ＣＶＤ反応器内の全圧の選択値について、Ｓｎ前駆体の分圧は、ＣＶＤ反応器内での半導体材料前駆体の流量、Ｓｎ前駆体の流量または搬送ガスの流量の少なくとも１つを変更することにより調節できる。Ｓｎ前駆体の分圧は、例えばＳｎ前駆体の流量を減少させることによって、および／または他の前駆体もしくは搬送ガスの流量の１つ以上を増加させることによって低下させることができる。
【００４８】
通常、ＳｎＣｌ４は液相である。それは、マスフローコントローラ（ＭＦＣ）を介して搬送ガス供給源（例えばＨ２）およびＣＶＤ反応器に接続されたバブラ内に包含されてもよい。次に、例えばＨ２、Ｎ２または希ガスのような搬送ガスは、ＳｎＣｌ４液体を通って泡立てられ、これによりＣＶＤ反応器に供給されるＳｎＣｌ４ガス流が形成される。本発明の特定の実施形態では、ＳｎＣｌ４液体の前駆体を通ってＨ２が泡立てられる。
【００４９】
この説明を通じて、「ＳｎＣｌ４ガス流」は、マスフローコントローラでの総流量（Ｆｃａｂｉｎｅｔ）、即ちＣＶＤ反応器に供給される搬送ガス、例えばＨ２と、ＳｎＣｌ４との混合物の総流量である。
【００５０】
ＳｎＣｌ４（ＦＳｎＣｌ４）の実際の流量は、下記の式で算出できる。
【数２】
0005922219.tif 000003
ここで、ｐｖａｐＳｎＣｌ４は、バブラ温度（具体例では、例えば１７℃）にあるバブラ内でのＳｎＣｌ４の蒸気圧であり、ｐｂｕｂｂｌｅｒは、バブラ内での圧力（具体例では、例えば１０００ｍｂａｒ）である。
【００５１】
結果として、ＣＶＤ反応器内でのＳｎＣｌ４前駆体の分圧ｐｐａｒｔｉａｌＳｎＣｌ４は、下記の式で与えられる。
【数３】
0005922219.tif 000004
ここで、Ｆｔｏｔはチャンバ内での全流量（全前駆体ガス＋搬送ガス）の総和であり、ｐｔｏｔは式（１）に関して既に規定した反応器内の全圧である。
【００５２】
本発明の実施形態では、ＣＶＤ反応器内の全圧は大気圧以下である。本開示を通じて、減圧ＣＶＤは、５Ｔｏｒｒから３００Ｔｏｒｒ、より好ましくは５Ｔｏｒｒから１００Ｔｏｒｒ、さらに好ましくは１０Ｔｏｒｒから４０Ｔｏｒｒの全圧で実施される、本発明の実施形態に係る堆積プロセスを指す。
【００５３】
本発明のいくつかの実施形態では、ＣＶＤ反応器内の全圧は、大気圧（１ＡＴＭ＝７６０Ｔｏｒｒ＝１×１０５Ｐａ）に等しい。
【００５４】
Ｇｅの高次前駆体、例えばジゲルマン、トリゲルマンなどを使用する場合、低温、例えば２５０℃から３５０℃、例として２７５℃から３２０℃でエピタキシャル成長を実施できる。しかし、半導体材料前駆体に応じて、最大約６００℃の高温で本発明の方法を実施できる。低すぎる温度ではガスは分解しないため成長はなく、高すぎる温度ではＧｅＳｎは不安定でＳｎは分離することになる。
【００５５】
具体的な実施形態では、大気圧以下の反応器内の全圧に対応するエッチング閾値より小さいＳｎ前駆体の分圧と、ＳｎＣｌ４流量とＧｅ２Ｈ６流量との間の、０．２より小さい、例えば０．１より小さい比とを開示している。代替の実施形態では、大気圧より小さい反応器内の全圧、例えば１００Ｔｏｒｒの場合、ＳｎＣｌ４流量とＧｅ２Ｈ６流量との間の比は１に近くてもよく、例えば０．８から１．０でもよい。比が大きいほど、良好な結晶性が得られ、したがって良質のＧｅＳｎが得られる。
【００５６】
特定の実施形態では、エピタキシャル成長の途中または後にドーパントをＳｎ含有半導体材料に導入してもよい。
【００５７】
本発明の実施形態では、基板は、半導体材料または半導体製造に適合する他の材料を含んでもよい。基板は、例えばシリコン、ゲルマニウム、シリコンゲルマニウム、ＩＩＩ−Ｖ族化合物材料を含むことができる。
【００５８】
いくつかの実施形態では、上面で露出したバッファ層であって、その上でＳｎ含有半導体材料がエピタキシャル成長したバッファ層を基板が含んでもよい。
【００５９】
特定の実施形態では、バッファ層は、エピタキシャル成長したＳｎ含有半導体材料と同じ半導体材料を含む。バッファ層は、シリコン、ゲルマニウム、ＩＩＩ−Ｖ族化合物材料、および、それが歪み、またはドープされたものを含むことができる。当該バッファは、ＳｉＧｅ歪緩和バッファ層の上の（歪み）ゲルマニウムのような半導体材料の複数の層を含むことができる。
【００６０】
第２の態様において、本発明は、本発明の第１の態様の方法に従って成長し、半導体材料の中にＳｎが置換により取り込まれた、単結晶Ｓｎ含有半導体材料の層を提供する。Ｓｎの半導体材料への置換による取り込みは、バンドギャップエンジニアリングや歪み工学のような用途にとって望ましい特徴である。先行技術の方法では、このようなＳｎの取り込みは容易でない。例えばＧｅ格子へのＳｎの取り込みは、例として成分間の大きい（約１７％の）格子不整合に起因して容易でない。
【００６１】
さらに、本発明の第１の態様に係る方法によって成長した単結晶Ｓｎ含有半導体材料の複数の層を含む積層体について説明する。単結晶Ｓｎ含有半導体材料の複数の層の少なくとも１つは、ドーパントを含んでもよい。単結晶Ｓｎ含有半導体材料の層内のドーパント濃度は、一定または可変でもよく、或るドーパント濃度プロファイルを有する。複数の層のうち２つの層は、同一のＳｎ濃度または異なるＳｎ濃度を有することができる。また、可変の（傾斜した）Ｓｎ濃度を有する単結晶Ｓｎ含有半導体材料の層は、本発明の実施形態に係る方法を用いて製造できる。異なる濃度は、例えば、プロセス条件（温度、圧力、ガス流量）を変化させることにより得ることができる。このようにプロセス条件を変化させることにより、成長速度およびＳｎ取り込みの両方を変更できる。
【００６２】
特定の実施形態では、真性ＧｅＳｎ層の下位にあり(underlying)かつ当該真性ＧｅＳｎ層層と接触するｐドープＧｅ層を含む積層体について開示している。また、当該真性ＧｅＳｎ層は、それから見ると(at its turn)、ｎドープＧｅ層の下位にありかつ当該ｎドープＧｅ層と接触する。この積層体は、発光ダイオード（ＬＥＤ）を製造するのに適している。真性ＧｅＳｎ層は、本発明の実施形態に係る方法によって成長させることができる。
【００６３】
積層体が光学デバイスの一部であるような特定の実施形態では、単結晶Ｓｎ含有半導体材料の、ｐ型ドープ層／真性層／ｎ型ドープ層の積層体を開示している。さらに、Ｓｎ含有半導体材料内で傾斜したまたは不均一なドーピングプロファイルをエピタキシャル成長中に規定して、埋め込み自由な(implant free)量子井戸デバイスを製造できる。
【００６４】
本発明の実施形態は、基板と、基板の上位のバッファ層と、本発明の方法の実施形態に従って成長し、バッファ層の上位にありかつバッファ層と接する単結晶Ｓｎ含有半導体材料の層とを含む積層体について説明する。具体例では、バッファ層はゲルマニウムを含み、単結晶Ｓｎ含有半導体材料の層はＧｅＳｎを含む。
【００６５】
本発明の方法の実施形態に従って成長した単結晶Ｓｎ含有半導体材料を含む層または積層体は、高移動度チャネルデバイス、フォトニックデバイスまたは光起電力デバイス内に含まれることができる。
【００６６】
具体的な実施形態において、本発明は、ジゲルマン（Ｇｅ２Ｈ６）をゲルマニウム前駆体として使用し、四塩化スズ（ＳｎＣｌ４）をスズ前駆体として使用した、低い堆積温度での化学気相成長によるゲルマニウム−スズ（ＧｅＳｎ）の堆積方法に関する。低い堆積温度とは具体的に、反応器内の２５０℃から３５０℃の温度を指し、より好ましくは２７５℃から３２０℃の温度を指す。
【００６７】
特定の実施形態において、半導体材料前駆体は、ゲルマニウム前駆体および四塩化スズと併せてシリコン前駆体（例えばシラン、ジシラン、トリシラン、または任意の他の高次シラン）を含んでもよく、シリコン−ゲルマニウム−スズ（ＳｉＧｅＳｎ）を成長させてもよい。あるいは、ゲルミルシラン(germyl-silane)として知られるシリコン−ゲルマニウムの２成分の前駆体（Ｈ３ＧｅＳｉＨ３、（ＧｅＨ３）２ＳｉＨ２、（Ｈ３Ｇｅ）３ＳｉＨ、（Ｈ３Ｇｅ）４Ｓｉ）および四塩化スズを使用してシリコン−ゲルマニウム−スズを成長させることができる。
【００６８】
化学気相成長プロセスは、任意の製造適合ＣＶＤツール（反応器）内で実施できる。ＣＶＤ反応器は、典型的には約５Ｔｏｒｒから減圧した状態、または大気圧で動作させることができる。説明を通じて、ＣＶＤ反応器内の圧力を「反応器内の全圧」と呼ぶ。
【００６９】
ゲルマニウム前駆体としてジゲルマンを使用する実施例では、Ｈ２中の希釈度が１％である希釈ジゲルマンをＣＶＤ反応器に供給する。それゆえ、さまざまな実施例の説明を通じて、Ｇｅ２Ｈ６の流量の値は、希釈ジゲルマンの流量の値（つまり、Ｈ２中の希釈度が１％であるジゲルマン）に相当する。
【００７０】
四塩化スズ（ＳｎＣｌ４）は安定かつ費用効率の高い前駆体であり、適合性があるにも関わらず、半導体の製造においてスズ前駆体として使用されたことはなかった。
【００７１】
（実施例）
図１は、反応器内が３２０℃でかつさまざまな全圧（減圧：１０Ｔｏｒｒ、１００Ｔｏｒｒ、大気圧ＡＴＭ）での（ＳｎＣｌ４流量）／（Ｇｅ２Ｈ６流量）の比の関数として、エピタキシャル成長したＧｅＳｎの成長速度を示す。
【００７２】
図１に示すこの第１実施例では、ＧｅＳｎ層は、シリコン基板の上の５０ｎｍの厚さを有するＧｅバッファ層の上位にあって当該バッファ層に接している。上記の通り、Ｈ２中の希釈度が１％である希釈ジゲルマンをＣＶＤ反応器に供給する。この実施例では、２５０ｓｃｃｍのＧｅ２Ｈ６を用い、かつ、ＳｎＣｌ４流量を２０ｓｃｃｍと１００ｓｃｃｍの間で変化させることにより比を変化させた。Ｇｅ２Ｈ６流量の選択値に対して反応器内のＳｎＣｌ４流量と全圧を変化させることにより、反応器内でさまざまなＳｎ前駆体の分圧を作成する。ＧｅＳｎ層の成長速度は、ＣＶＤ反応器内が高い圧力のときに、より大きいことが判る。さらに、充分に低い圧力を除けば、ＧｅＳｎ層の成長速度は、ＳｎＣｌ４／Ｇｅ２Ｈ６の比が増加するに従って増加する。このようにＣＶＤ反応器内が低圧である場合、ＳｎＣｌ４の分圧は容易にエッチング閾値より大きくなり、結果として基板が除去される。
【００７３】
本発明の実施形態の方法は、必ずしも基板の上のバッファ層の存在を必要としないが、具体例では、シリコン基板の上のＧｅバッファ層の存在がＧｅＳｎ成長材料の成長速度と品質（結晶性）を向上させることが見いだされている。理論に拘束される意図はないが、Ｃｌｘ化合物は、Ｇｅ表面の上の成長温度で脱着するがＳｉ基板の上では脱着しない或いは脱着しにくいことが想定される。
【００７４】
堆積温度が３２０℃の場合、１００Ｔｏｒｒより大きい圧力での成長は、大きい成長速度のため、粗さが増加したＧｅＳｎ層を生じた。
【００７５】
第１実施例では、反応器内の全圧が１０Ｔｏｒｒで、滑らかなＧｅＳｎ層が得られた。しかし、ＳｎＣｌ４の流量値が一定値（この具体例では、ＳｎＣｌ４／Ｇｅ２Ｈ６の流量比が約０．２５）より大きい場合には、負の成長速度が観測される。負の成長速度の値が観測される前記値は、下位層（例えばＧｅバッファ層）がエッチングを開始される、反応器内のＳｎ分圧のエッチング閾値に対応する。
【００７６】
３２０℃、反応器内の全圧が１０Ｔｏｒｒ、Ｇｅ２Ｈ６が２５０ｓｃｃｍ、（ＳｎＣｌ４流量）／（Ｇｅ２Ｈ６流量）の比が０．１６で成長したＧｅＳｎ層は、断面透過型電子顕微鏡検査（ＸＴＥＭ）から結論づけられたように、高い結晶品質と非常に良好な（欠陥のない）ＧｅＳｎ／Ｇｅ界面を有する。
【００７７】
図２は、シリコン基板の上のＧｅバッファ層上にエピタキシャル成長した単結晶ＧｅＳｎ層のＸ線回折（ＸＲＤ）パターンの強度を示しており、（１）はＧｅＳｎピーク、（２）はＧｅピーク、（３）はＳｉピークである。
【００７８】
図２に示すこの第２実施例では、Ｇｅバッファ層は１μｍの厚さを有する。ＧｅＳｎ層は、反応器内の圧力が１０Ｔｏｒｒ、温度が３２０℃で成長させる。ＧｅＳｎ層は、Ｇｅ２Ｈ６が２５０ｓｃｃｍ、（ＳｎＣｌ４流量）／（Ｇｅ２Ｈ６流量）の比が０．１６で成長させた。
【００７９】
図３は、シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１０Ｔｏｒｒ、ＳｎＣｌ４流量が４０ｓｃｃｍ、さまざまなＧｅ２Ｈ６流量（（グラフ３０）７０ｓｃｃｍ、（グラフ３１）１２５ｓｃｃｍ、（グラフ３２）２５０ｓｃｃｍ、（グラフ３３）５００ｓｃｃｍ）で成長させた。
【００８０】
図３に示すこの第３実施例では、Ｇｅバッファ層は１μｍの厚さを有する。反応器内のＳｎＣｌ４流量（４０ｓｃｃｍ）の固定値と固定全圧（１０Ｔｏｒｒ）についてＧｅ２Ｈ６流量を変化させることによって、反応器内のＳｎ前駆体のさまざまな分圧でＧｅＳｎ層を成長させた。
【００８１】
驚くべきことに、置換Ｓｎの含有量の最大値が得られるのは、反応器内の全圧１０Ｔｏｒｒで試験した範囲の最小比に対応するＳｎ前駆体の分圧の場合である。ラザフォード後方散乱分光法（ＲＢＳ）のデータは、約２．９ａｔ％のＧｅＳｎ層内の置換Ｓｎが、図３中の第４パターン（グラフ３３）、即ち４０ｓｃｃｍのＳｎＣｌ４と５００ｓｃｃｍのＧｅ２Ｈ６（比は０．０８）に対応することを明らかにした。
【００８２】
したがって、本発明の実施形態によれば、より大きなＧｅ２Ｈ６流量は、置換Ｓｎのより多くの取り込みに役立つ。理論に拘束されることは望まないが、大きいジゲルマン流量は反応器内のＳｎＣｌ４分圧を低下させ、それゆえ関連するＣｌエッチング効果は減衰し、および／または成長速度を向上させて、Ｓｎ種の脱着よりも高速なＳｎの取り込みを可能とすると考えられる。非常に良好なエピタキシャル品質を有するＧｅＳｎ層（貫通転位やミスフィット転位のような緩和転位がない）が得られる。
【００８３】
ＧｅＳｎ層の厚さを低下させる（例えば１４２ｎｍから４０ｎｍに）場合、歪みが誘起されないＧｅＳｎのピークシフトが観測される。低い全圧（例えば１０Ｔｏｒｒ）で成長し、関連する少量の取り込みＳｎ（例えば約３％）を有する薄いＧｅＳｎ層（例えば４０ｎｍ）および厚い（例えば１４２ｎｍ）ＧｅＳｎ層の両方が歪んでいる。薄層のＸＲＤパターンにおいて、滑らかな欠陥のないＧｅＳｎ／Ｇｅ界面を示す縞がＧｅＳｎピークに隣接して現れた。
【００８４】
図４は、シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１気圧（ＡＴＭ）、ＳｎＣｌ４流量が４０ｓｃｃｍ、さまざまなＧｅ２Ｈ６流量（（グラフ４０）７０ｓｃｃｍ、（グラフ４１）１２５ｓｃｃｍ、（グラフ４２）２５０ｓｃｃｍ、（グラフ４３）５００ｓｃｃｍ）で成長させた。
【００８５】
図４に示すこの第４実施例では、ゲルマニウムバッファ層は１μｍの厚さを有し、ＧｅＳｎ層は２４０ｎｍの厚さを有する。置換によるＳｎの取り込みの増加は、反応器内の全圧が１ＡＴＭ、４０ｓｃｃｍのＳｎＣｌ４および５００ｓｃｃｍのＧｅ２Ｈ６に対応する分圧である第４パターン（グラフ４３）に見られる。
【００８６】
図４の第１、第２および第３パターン（グラフ４０、グラフ４１、グラフ４２）は、ＧｅＳｎについて低いエピタキシャル品質と解離した(dissociated)ＸＲＤピークを示す。断面ＴＥＭ（透過型電子顕微鏡）は、ＧｅＳｎのＸＲＤの関連する２つの小さなピークの原因となる、上面で分離したＳｎ液滴の形成と、Ｓｎ液滴とＧｅ基板との間のポリＧｅＳｎの形成を明らかにした。
【００８７】
５００ｓｃｃｍのＧｅ２Ｈ６流量に対応する第４パターン（グラフ４３）は、置換Ｓｎに対応する唯一のＳｎピークを示す。同じ試料について、塑性的に緩和した材料であり、良好な表面形態を有することを示すクロスハッチパターンが、ノマルスキー(Nomarksi)型顕微鏡下で明らかとなった。２４０ｎｍの厚さを有するＧｅＳｎ層の場合、バッファ層との界面から最初の１００ｎｍの範囲内での転位の存在を断面ＴＥＭが示している。また、この場合、充分に滑らかな（粗さが小さい）ＧｅＳｎ層の上面が達成された。
【００８８】
図４中の第４ＸＲＤパターン（グラフ４３）に対応するＧｅＳｎ層に対するＲＢＳ測定は、置換Ｓｎの含有量が約８ａｔ％であることを示している。
【００８９】
より薄いＧｅＳｎ層（例えば図４の２４０ｎｍに代えて４０ｎｍ）の場合、ＧｅＳｎピークはより負の角度側へシフトし、縞が現れ、ノマルスキーパターンでのクロスハッチは消えた。これは、４０ｎｍのＧｅＳｎ層が塑性緩和のための臨界厚さを下回り、逆格子空間マッピングとＸＴＥＭ測定により確認されるように、充分に歪んで欠陥がないことを示している。
【００９０】
ＧｅＳｎ層の塑性緩和のための臨界厚さは、Ｓｎ含有量と成長中のプロセス条件に依存する。例えば、ＧｅＳｎ／Ｇｅについて、ＧｅＳｎ中のＳｎ含有量が多いほど、塑性緩和の臨界厚さは小さい。
【００９１】
ＳｎＣｌ４流量の選択値（４０ｓｃｃｍ）におけるＧｅ２Ｈ６流量のより大きい値（５００ｓｃｃｍを超える）での更なる試験は、より多くのＳｎの取り込みにはつながらなかった。本発明の実施形態の方法によれば、ＣＶＤ反応器内のＧｅ２Ｈ６流量および／または搬送ガス流量および／または全圧をその都度(accordingly)適合させれば、より大きいＳｎＣｌ４流量に対してより多いＳｎの取り込みが可能であり、その結果、Ｓｎ前駆体の分圧がエッチング閾値を下回った状態が維持される。
【００９２】
図５は、シリコン基板の上のＧｅバッファ層上にエピタキシャル成長した単結晶ＧｅＳｎ層のＸＲＤパターンの強度を示している。ＧｅＳｎ層は、３２０℃、反応器内の全圧が１気圧（ＡＴＭ）、Ｇｅ２Ｈ６流量が５００ｓｃｃｍ、さまざまなＳｎＣｌ４流量（（グラフ５０）５ｓｃｃｍ、（グラフ５１）１０ｓｃｃｍ、（グラフ５２）２０ｓｃｃｍ、（グラフ５３）４０ｓｃｃｍ、（グラフ５４）６０ｓｃｃｍ）で成長させた。
【００９３】
図５に示す第５実施例では、ゲルマニウムバッファ層は１μｍの厚さを有する。Ｓｎ前駆体のさまざまな分圧は、反応器内の全圧と最高値（５００ｓｃｃｍ）で固定されたＧｅ２Ｈ６流量とを保持し、ＳｎＣｌ４流量を変化させることによって調べた。
【００９４】
図５に示すように、５ｓｃｃｍから４０ｓｃｃｍの範囲のＳｎＣｌ４流量の場合、増加したＳｎ含有量を有する滑らかで充分に歪んだＧｅＳｎ層が観測された。置換によるＳｎ含有量は、５ｓｃｃｍのＳｎＣｌ４流量に対応するパターンから４０ｓｃｃｍのＳｎＣｌ４流に対応するパターンまで増加する。５ｓｃｃｍと１０ｓｃｃｍのＳｎＣｌ４について観測できる大きな差は存在しない。一方、６０ｓｃｃｍのＳｎＣｌ４に対応するパターンは、ＧｅＳｎ層がより低い品質（結晶性）を有することを示している。
【００９５】
図５に関連して説明するＧｅＳｎ層（ＳｎＣｌ４流量が５ｓｃｃｍから４０ｓｃｃｍで）のＴＥＭ特性評価は、ＧｅＳｎ層の品質を裏付けている。これらのケースでは、ＧｅＳｎ層は単結晶であり、直接の下位層であるＧｅとエピタキシャルに成長している。即ち、直接の下位層の結晶構造を引き継いでいる。
【００９６】
他の実験を１００Ｔｏｒｒ、３２０℃で実施した。ＳｎＣｌ４流量が４０ｓｃｃｍであり、Ｇｅ２Ｈ６流量が２０ｓｃｃｍである場合（したがって比は２：１）、成長はなかった。Ｇｅ２Ｈ６流量が４０ｓｃｃｍより大きい場合（したがって比＜１：１）、ＧｅＳｎの成長があった。ＳｎＣｌ４流量が８０ｓｃｃｍであり、Ｇｅ２Ｈ６流量が２０ｓｃｃｍまたは４０ｓｃｃｍ（したがって、比は４：１または２：１）である場合、成長はなく、Ｇｅ２Ｈ６流量が８０ｓｃｃｍ以上（したがって、比＜１：１）の場合、ＧｅＳｎの成長があった。ＳｎＣｌ４流量が２００ｓｃｃｍでＧｅ２Ｈ６流量が８０ｓｃｃｍまたは１００ｓｃｃｍの場合、成長はなかった。一方Ｇｅ２Ｈ６流量が２００ｓｃｃｍ以上の場合、ＧｅＳｎの成長が観測された。
【００９７】
図面および先の説明において、本発明を詳細に図示および説明してきた。このような図示および説明は、説明的または例示的であって限定的でないと考えるべきである。先の説明は、本発明の特定の実施形態を詳細に説明する。しかし、いかに詳細に先の説明が文章でなされようと、本発明は多くの方法で実施できると理解されるであろう。本発明は、開示した実施形態に限定されない。
【図１】
0005922219.tif 000005
【図２】
0005922219.tif 000006
【図３】
0005922219.tif 000007
【図４】
0005922219.tif 000008
【図５】
0005922219.tif 000009